(57)【要約】【課題】充分な弾性を有し、新たな不具合の発生を抑制しつつブロッキングの発生を抑制できる弾性フィルムを提供する。【解決手段】プロピレン−エチレン共重合体（ａ１）を含む樹脂成分と、無機系ブロッキング防止剤（ａ２）と、アマイド系ブロッキング防止剤（ａ３）とを含有する層（Ａ）を最表層とし、前記層（Ａ）中の前記樹脂成分と前記無機系ブロッキング防止剤（ａ２）の合計質量に対する前記プロピレン−エチレン共重合体（ａ１）の割合が７５質量％以上であり、前記樹脂成分と前記無機系ブロッキング防止剤（ａ２）の合計質量に対する前記無機系ブロッキング防止剤（ａ２）の割合が２〜１８質量％であり、かつ前記樹脂成分と前記無機系ブロッキング防止剤（ａ２）の合計１００質量部に対する前記アマイド系ブロッキング防止剤（ａ３）の割合が０．２〜２質量部である、弾性フィルム。【選択図】なし【特許請求の範囲】
【請求項１】
プロピレン−エチレン共重合体（ａ１）を含む樹脂成分と、無機系ブロッキング防止剤（ａ２）と、アマイド系ブロッキング防止剤（ａ３）とを含有する層（Ａ）を最表層とし、
前記層（Ａ）中の前記樹脂成分と前記無機系ブロッキング防止剤（ａ２）の合計質量に対する前記プロピレン−エチレン共重合体（ａ１）の割合が７５質量％以上であり、
前記樹脂成分と前記無機系ブロッキング防止剤（ａ２）の合計質量に対する前記無機系ブロッキング防止剤（ａ２）の割合が２〜１８質量％であり、
かつ前記樹脂成分と前記無機系ブロッキング防止剤（ａ２）の合計１００質量部に対する前記アマイド系ブロッキング防止剤（ａ３）の割合が０．２〜２質量部である、弾性フィルム。
【発明の詳細な説明】
【技術分野】
【０００１】
本発明は、弾性フィルムに関する。
【背景技術】
【０００２】
失禁用品、生理用ナプキン、包帯、外科用ドレープ、締め付けバンド、帽子、スポーツ用サポーター、医療品サポーター、使い捨て紙おむつの結束部材等には、特にウエスト部に対して、取り扱い性および着用感を向上させる目的で、伸縮性高分子エラストマーを含む弾性フィルムが広く使用されている。
弾性フィルムとしては、例えば、スチレン−イソプレン−スチレンブロック共重合体（以下、ＳＩＳブロック共重合体ともいう。）を含む弾性フィルムが挙げられる（例えば特許文献１）。
【先行技術文献】
【特許文献】
【０００３】
【特許文献１】特開２０１０−２７９７２５号公報
【発明の概要】
【発明が解決しようとする課題】
【０００４】
しかし、エラストマーを主成分とする弾性フィルムは、粘着性が高く、フィルムを巻き取った際等にフィルム同士が固着（ブロッキング）しやすい。特に、数十ｍ程度の弾性フィルムを巻き取った際には、巻き芯の近傍においてブロッキングが起きやすいために繰り出し性（開反性）が悪くなる傾向があり、フィルムの生産性および加工性が低下する。
【０００５】
本発明は、充分な弾性を有し、新たな不具合の発生を抑制しつつブロッキングの発生を抑制できる弾性フィルムを提供する。
【課題を解決するための手段】
【０００６】
本発明の弾性フィルムは、プロピレン−エチレン共重合体（ａ１）を含む樹脂成分と、無機系ブロッキング防止剤（ａ２）と、アマイド系ブロッキング防止剤（ａ３）とを含有する層（Ａ）を最表層とし、前記層（Ａ）中の前記樹脂成分と前記無機系ブロッキング防止剤（ａ２）の合計質量に対する前記プロピレン−エチレン共重合体（ａ１）の割合が７５質量％以上であり、前記樹脂成分と前記無機系ブロッキング防止剤（ａ２）の合計質量に対する前記無機系ブロッキング防止剤（ａ２）の割合が２〜１８質量％であり、かつ前記樹脂成分と前記無機系ブロッキング防止剤（ａ２）の合計１００質量部に対する前記アマイド系ブロッキング防止剤（ａ３）の割合が０．２〜２質量部であることを特徴とする。
【発明の効果】
【０００７】
本発明の弾性フィルムは、充分な弾性を有し、新たな不具合の発生を抑制しつつブロッキングの発生が抑制されている。
【発明を実施するための形態】
【０００８】
本発明の弾性フィルムは、プロピレン−エチレン共重合体（ａ１）を含む樹脂成分と、無機系ブロッキング防止剤（ａ２）と、アマイド系ブロッキング防止剤（ａ３）とを含有する層（Ａ）を最表層とするものである。
【０００９】
［プロピレン−エチレン共重合体（ａ１）］
プロピレン−エチレン共重合体（ａ１）としては、特に限定されず、フィルムに充分な弾性を付与できるものであればよい。
プロピレン−エチレン共重合体（ａ１）のガラス転移温度は、−５０〜−１０℃が好ましく、−３５〜−２５℃がより好ましい。ガラス転移温度が前記下限値以上であれば、成形性が良好になる。ガラス転移温度が前記上限値以下であれば、充分な弾性を有する弾性フィルムが得られやすい。
【００１０】
プロピレン−エチレン共重合体（ａ１）のプロプレン単位含有率は、全単位１００質量％に対して、８０〜９０質量％が好ましく、８２〜８５質量％がより好ましい。プロプレン単位含有率が前記下限値以上であれば、成形性が向上する。プロプレン単位含有率が前記上限値以下であれば、高い弾性が得られやすい。
【００１１】
プロピレン−エチレン共重合体（ａ１）の具体例としては、たとえば、ｖｉｓｔａｍａｘｘ  ６１０２（ガラス転移温度：−３０℃、プロピレン単位含有率８４質量％、エクソン・モービル社製）等が挙げられる。
プロピレン−エチレン共重合体（ａ１）は、１種を単独で使用してもよく、２種以上を併用してもよい。
【００１２】
［無機系ブロッキング防止剤（ａ２）］
無機系ブロッキング防止剤（ａ２）としては、特に限定されず、ブロッキング防止剤として使用されている無機化合物を使用できる。無機系ブロッキング防止剤（ａ３）の具体例としては、たとえば、炭酸カルシウム、ゼオライト、シリカ等が挙げられる。
【００１３】
無機系ブロッキング防止剤（ａ２）は、粒子状であることが好ましい。
無機系ブロッキング防止剤（ａ２）の粒径は、２〜１０μｍが好ましい。無機系ブロッキング防止剤（ａ２）の粒径が下限値以上であれば、肌触りがよくなる。無機系ブロッキング防止剤（ａ２）の粒径が上限値以下であれば、すべり性が向上する。
なお、無機系ブロッキング防止剤（ａ２）の粒径とは、走査型顕微鏡（日本電子製ＪＳＭ６４６０ＬＡ）を用いて測定した１０点の平均粒径を意味する。
無機系ブロッキング防止剤（ａ２）は、１種を単独で使用してもよく、２種以上を併用してもよい。
【００１４】
本発明の弾性フィルムでは、無機系ブロッキング防止剤（ａ２）をマスター・バッチ化したものを用いてもよい。マスター・バッチのベース樹脂としては、汎用性の点から、ポリエチレンが好ましい。
該マスター・バッチの市販品としては、たとえば、ＴＥＰ  １ＨＣ７８３（炭酸カルシウム（粒径：５μｍ、含有率：５０質量％）、ベース樹脂：ポリエチレン、東洋インキ社製）、ＰＥ  １８０ＮＬＤ２（炭酸カルシウム（粒径：５μｍ、含有率：５０質量％）、ベース樹脂：ポリエチレン、ＳＵＮＰＬＡＣ社製）、キノプラスＥＭＢ−７Ａ２８０６ＡＣ（ゼオライト（粒径：２μｍ、含有率：２０質量％）、ベース樹脂：ポリエチレン、住化カラー社製）、スムースマスターＳ（シリカ（粒径１０μｍ、含有率：２０質量％）、ベース樹脂：ポリエチレン、大日精化工業社製）等が挙げられる。
無機系ブロッキング防止剤（ａ２）のマスター・バッチは、１種を単独で使用してもよく、２種以上を併用してもよい。
【００１５】
［アマイド系ブロッキング防止剤（ａ３）］
アマイド系ブロッキング防止剤（ａ３）としては、ブロッキング防止剤として使用されるアマイド化合物が使用でき、たとえば、飽和脂肪酸モノアマイド、不飽和脂肪酸モノアマイド、置換飽和脂肪酸アマイド、置換不飽和脂肪酸アマイド、芳香族脂肪酸アマイド、メチロールアマイド、飽和脂肪酸ビスアマイド等が挙げられる。
【００１６】
飽和脂肪酸モノアマイドとしては、たとえば、ラウリン酸アマイド、ステアリン酸アマイド、パルミチン酸アマイド、ヒドロキシステアリン酸アマイド等が挙げられる。
不飽和脂肪酸モノアマイドとしては、例えば、オレイン酸アマイド、エルカ酸アマイド等が挙げられる。
置換飽和脂肪酸アマイドとしては、たとえば、Ｎ−ステアリルステアリン酸アマイド、Ｎ−ステアリルパルミチン酸アマイド等が挙げられる。
置換不飽和脂肪酸アマイドとしては、たとえば、Ｎ−オレイルステアリン酸アマイド、Ｎ−ステアリルオレイン酸アマイド、Ｎ−ステアリルエルカ酸アマイド等が挙げられる。
芳香族脂肪酸アマイドとしては、たとえば、ｍ−キシレンビスヒドロキシステアリン酸アマイド、ｍ−キシレンビスステアリン酸アマイド等が挙げられる。
メチロールアマイドとしては、たとえば、メチロールステアリン酸アマイド等が挙げられる。
飽和脂肪酸ビスアマイドとしては、たとえば、メチレンビスステアリン酸アマイド、エチレンビスステアリン酸アマイド等が挙げられる。
【００１７】
アマイド系ブロッキング防止剤（ａ３）としては、外部滑性の点から、飽和脂肪酸モノアマイド、置換不飽和脂肪酸アマイドが好ましく、飽和脂肪酸モノアマイドではステアリン酸アマイド、置換不飽和脂肪酸アマイドではＮ−ステアリルオレイン酸アマイドがより好ましい。
アマイド系ブロッキング防止剤（ａ３）は、１種を単独で使用してもよく、２種以上を併用してもよい。
【００１８】
［他の樹脂］
本発明の弾性フィルムの層（Ａ）には、弾性フィルムの物性（特に伸縮性）を損なわない範囲内であれば、無機系ブロッキング防止剤（ａ２）をマスター・バッチ化する等の目的で、プロピレン−エチレン共重合体（ａ１）以外の他の樹脂が含まれていてもよい。
他の樹脂としては、オレフィン系樹脂（ポリエチレン、ポリスチレン等）等が挙げられる。
他の樹脂は、１種を単独で使用してもよく、２種以上を併用してもよい。
【００１９】
［他の成分］
本発明の弾性フィルムの層（Ａ）は、本発明の効果を損なわない範囲内であれば、必要に応じて、プロピレン−エチレン共重合体（ａ１）、無機系ブロッキング防止剤（ａ２）、アマイド系ブロッキング防止剤（ａ３）および他の樹脂以外の他の成分を含んでいてもよい。
他の成分としては、たとえば、酸化防止剤、耐候安定剤、帯電防止剤、防曇剤、金属石鹸、ワックス、防かび剤、抗菌剤、造核剤、難燃剤等の添加剤が挙げられる。
他の成分は、１種を単独で使用してもよく、２種以上を併用してもよい。
【００２０】
［層（Ａ）における各成分の割合］
層（Ａ）中のプロピレン−エチレン共重合体（ａ１）を含む樹脂成分と無機系ブロッキング防止剤（ａ２）の合計質量に対する、プロピレン−エチレン共重合体（ａ１）の割合は、７５質量％以上である。前記プロピレン−エチレン共重合体（ａ１）の割合が７５質量％以上であれば、充分な弾性を有する弾性フィルムとなる。
前記プロピレン−エチレン共重合体（ａ１）の割合は、７５〜９５質量％が好ましく、８５〜９０質量％がより好ましい。
【００２１】
層（Ａ）中のプロピレン−エチレン共重合体（ａ１）を含む樹脂成分と無機系ブロッキング防止剤（ａ２）の合計質量に対する、無機系ブロッキング防止剤（ａ２）の割合は、２〜１８質量％である。前記無機系ブロッキング防止剤（ａ２）の割合が２質量％以上であれば、弾性フィルムを長尺巻きした場合でも巻き芯近傍にブロッキングが発生することを抑制できる。前記無機系ブロッキング防止剤（ａ２）の割合が１８質量％以下であれば、フィルム成形時またはフィルム延伸時にフィルムに穴が開くことを抑制できる。
前記無機系ブロッキング防止剤（ａ２）の割合は、１〜１５質量％が好ましく、２．５〜１０質量％がより好ましい。
【００２２】
層（Ａ）中のプロピレン−エチレン共重合体（ａ１）を含む樹脂成分と無機系ブロッキング防止剤（ａ２）の合計１００質量部に対するアマイド系ブロッキング防止剤（ａ３）の割合は、０．２〜２質量部である。前記アマイド系ブロッキング防止剤（ａ３）の割合が０．２質量部以上であれば、弾性フィルムの粘着性が強くなりすぎることを抑制できる。そのため、製造工程中の金属ロールに弾性フィルムが貼り付いたり、弾性フィルムを数ｍ巻いただけでフィルム同士がブロッキングしたりすることを抑制できる。
前記アマイド系ブロッキング防止剤（ａ３）の割合は、０．２５〜１．５質量部が好ましく、０．５〜１質量部がより好ましい。
【００２３】
層（Ａ）中の他の樹脂の割合は、樹脂成分の総量に対して、０〜２０質量％が好ましい。他の樹脂の割合が２０質量％以下であれば、充分に高い弾性を有する弾性フィルムが得られやすい。
【００２４】
層（Ａ）の総質量（１００質量％）に対する、プロピレン−エチレン共重合体（ａ１）を含む樹脂成分、無機系ブロッキング防止剤（ａ２）およびアマイド系ブロッキング防止剤（ａ３）の合計質量の割合は、６．５質量％以上が好ましく、２１質量％以上がより好ましい。前記合計質量の割合が下限値以上であれば、充分な弾性を有し、ブロッキングが起きにくい弾性フィルムが得られやすい。
前記合計質量の割合の上限値は１００質量％である。
【００２５】
本発明の弾性フィルムは、層（Ａ）からなる単層フィルムとしてもよく、層（Ａ）を最表層として有する、２種３層、３種５層等の積層フィルムとしてもよい。本発明の弾性フィルムを積層フィルムとする場合、両側の最表層を層（Ａ）とする。具体的には、たとえば、層（Ａ）／層（Ａ）以外の層／層（Ａ）がこの順に積層された２種３層の積層フィルム等が挙げられる。
層（Ａ）以外の層としては、弾性を有し、プロピレン−エチレン共重合体と相溶性（接着性）を有する樹脂層等が挙げられる。たとえば、弾性フィルムを所定の幅にするために裁断されて取り除かれた端切れ部分や、品質検査において規格から外れた規格外品等を再利用した樹脂層等を添加して用いることができる。
【００２６】
本発明の弾性フィルムのフィルム全体の厚みは、２０〜１００μｍが好ましく、３０〜７０μｍがより好ましい。フィルム全体の厚みが前記下限値以上であれば、弾性フィルム全体の応力が低下しすぎることを抑制しやすく、フィルムの保持力を有する弾性フィルムが得られやすい。フィルム全体の厚みが前記上限値以下であれば、弾性フィルム全体の応力が高くなりすぎることを抑制しやすく、フィルムを容易に延伸できる。
本発明の弾性フィルムを積層フィルムとする場合、最表層を構成する層（Ａ）の合計の厚みは、３０〜５０μｍが好ましい。
【００２７】
本発明の弾性フィルムの残留ひずみは、２９％以下が好ましく、２６％以下がより好ましい。弾性フィルムの残留ひずみが前記上限値以下であれば、充分な弾性を有する弾性フィルムである。
【００２８】
弾性フィルムの表面にはエンボス加工が施されてもよい。弾性フィルムの表面にエンボス加工が施されると、積層した際の接触面積が小さくなるため、耐ブロッキング性がより良好になる。
【００２９】
本発明の弾性フィルムの用途としては、たとえば、失禁用品、生理用ナプキン、包帯、外科用ドレープ、締め付けバンド、帽子、スポーツ用サポーター、医療品サポーター、使い捨て紙おむつの帯状の結束部材等が挙げられる。
【００３０】
［製造方法］
本発明の弾性フィルムの製造方法としては、特に限定されず、たとえば、下記混合工程および下記成形工程を有する方法が挙げられる。
混合工程：プロピレン−エチレン共重合体（ａ１）を含む樹脂成分、無機系ブロッキング防止剤（ａ２）およびアマイド系ブロッキング防止剤（ａ３）と、必要に応じて用いる他の成分とを混合して混合物を得る工程。
成形工程：前記混合物をフィルム状に成形して弾性フィルムを得る工程。
【００３１】
（混合工程）
プロピレン−エチレン共重合体（ａ１）を含む樹脂成分、無機系ブロッキング防止剤（ａ２）およびアマイド系ブロッキング防止剤（ａ３）と、必要に応じて用いる他の成分とを混合する方法は、特に限定されない。たとえば、ヘンシェルミキサー、タンブラーミキサー、バンバリーミキサー、ニーダー等の各種ミキサーを用いる方法が挙げられる。
【００３２】
プロピレン−エチレン共重合体（ａ１）を含む樹脂成分、無機系ブロッキング防止剤（ａ２）およびアマイド系ブロッキング防止剤（ａ３）と、必要に応じて用いる他の成分とを混合する順序は特に限定されない。
たとえば、全成分を一度に混合してもよい。また、前記した無機系ブロッキング防止剤（ａ２）とベース樹脂からなるマスター・バッチを得た後に、該マスター・バッチとプロピレン−エチレン共重合体（ａ１）、アマイド系ブロッキング防止剤（ａ３）、他の成分を混合して混合物としてもよい。
【００３３】
（成形工程）
成形方法は特に限定されず、たとえば、Ｔダイを備えた押出機を用いる方法が挙げられる。押出機は、一軸押出機、二軸押出機のいずれであってもよい。成形温度（押出機バレル温度）は、プロピレン−エチレン共重合体（ａ１）の種類に応じて適宜設定すればよい。
本発明の弾性フィルムを積層フィルムとする場合、成形方法としては、特に限定されず、公知の方法を採用できる。たとえば、インフレーション法、キャスト法等が挙げられ、生産性の点から、キャスト法が好ましい。
なお、本発明の弾性フィルムの製造方法は、前記した方法には限定されない。
【００３４】
以上説明した本発明の弾性フィルムは、プロピレン−エチレン共重合体（ａ１）、無機系ブロッキング防止剤（ａ２）およびアマイド系ブロッキング防止剤（ａ３）を特定の比率で含む層（Ａ）を最表層として有する。そのため、充分な弾性を有しており、新たな不具合の発生を抑制しつつ優れた耐ブロッキング性が得られる。優れた耐ブロッキング性が得られる要因は、以下のように考えられる。
アマイド系ブロッキング防止剤（ａ３）は、アミド基に基づく親水性と、脂肪酸に基づく疎水性とを有するため、弾性フィルムの表面近傍での濃度が高くなる。さらに、プロピレン−エチレン共重合体（ａ１）は疎水性が高いため、アマイド系ブロッキング防止剤（ａ３）のアミド基は弾性フィルムの表面側に配置されやすい。これにより、弾性フィルムの表面におけるプロピレン−エチレン共重合体（ａ１）の露出量が低減され、粘着性が低くなることでブロッキングが起きにくくなる。また、無機系ブロッキング防止剤（ａ２）が弾性フィルムの表面に存在することでフィルム表面の粗度が上がる。これにより、フィルム同士、またはフィルムと金属ロールとの接触面積が低減されるため、優れた耐ブロッキング性が得られる。
【実施例】
【００３５】
以下、実施例によって本発明を詳細に説明するが、本発明は以下の記載によっては限定されない。
［原料］
本実施例で使用した原料の略号を以下に示す。
（プロピレン−エチレン共重合体（ａ１））
ａ１−１：ｖｉｓｔａｍａｘｘ  ６１０２（ガラス転移温度：−３０℃、プロピレン単位含有率８４質量％、エクソン・モービル社製）。
【００３６】
（無機系ブロッキング防止剤（ａ２）のマスター・バッチ）
ａ２−１：ＴＥＰ  １ＨＣ７８３（炭酸カルシウム（粒径：５μｍ、含有率：５０質量％）、ベース樹脂：ポリエチレン、東洋インキ社製）。
ａ２−２：ＰＥ  １８０ＮＬＤ２（炭酸カルシウム（粒径：５μｍ、含有率：５０質量％）、ベース樹脂：ポリエチレン、ＳＵＮＰＬＡＣ社製）。
ａ２−３：キノプラスＥＭＢ−７Ａ２８０６ＡＣ（ゼオライト（粒径：２μｍ、含有率：２０質量％）、ベース樹脂：ポリエチレン、住化カラー社製）。
ａ２−４：スムースマスターＳ（シリカ（粒径１０μｍ、含有率：２０質量％）、ベース樹脂：ポリエチレン、大日精化工業社製）。
【００３７】
（無機系ブロッキング防止剤（ａ２））
ａ２−５：ＴＥＰ  １ＨＣ７８３（炭酸カルシウム、粒径：５μｍ、東洋インキ社製）。
ａ２−６：ＰＥ  １８０ＮＬＤ２（炭酸カルシウム、粒径：５μｍ、ＳＵＮＰＬＡＣ社製）。
ａ２−７：キノプラスＥＭＢ−７Ａ２８０６ＡＣ（ゼオライト、粒径：２μｍ、住化カラー社製）。
ａ２−８：スムースマスターＳ（シリカ、粒径１０μｍ、大日精化工業社製）。
【００３８】
（アマイド系ブロッキング防止剤（ａ３））
ａ３−１：アマイドＡＰ−１（ステアリン酸アマイド、日本化成社製）。
【００３９】
（他の樹脂）
ｂ−１：ポリエチレン。
【００４０】
［実施例１］
成分（ａ１−１）９５質量部、成分（ａ２−１）５質量部、および成分（ａ３−１）１質量部をタンブラーミキサーにより混合して混合物を得た。次いで、Ｔダイを備えた押出機（住友重機械モダン社製）を用いて、前記混合物を２００℃で押出成形して幅３０ｃｍ、厚さ５０μmの弾性フィルムを得た。
【００４１】
［実施例２〜１０］
各成分の組成を表１に示すとおりに変更した以外は、実施例１と同様にして弾性フィルムを得た。
【００４２】
［比較例１〜３２］
各成分の組成を表１〜３に示すとおりに変更した以外は、実施例１と同様にして弾性フィルムを得た。
【００４３】
［評価方法］
各例で得られた弾性フィルムの評価方法を以下に示す。
（弾性）
得られた弾性フィルムから、長手方向（ＭＤ）２５ｍｍ幅、幅方向（ＴＤ）１００ｍｍ幅のサンプルを短冊状に切り取り、得られたサンプルをＴＲＡＰＥＺＩＵＭ３０００のつかみ具で標線間距離が２５ｍｍになるように固定した。次に、ＴＤに速度２５４ｍ／分でひずみ２００％まで延伸後、３０秒間保持した。３０秒後同速度にて０％まで戻した。サンプルを延伸状態から元の状態に戻す際におけるサンプルの荷重（Ｎ／２５ｍｍ）が０Ｎになるときの残留ひずみを測定した。弾性の評価は、以下の基準に従って行った。
○：残留ひずみが２９％以下である。
×：残留ひずみが２９％超である。
【００４４】
（金属ロールへのアマイド付着）
各例の製造工程において弾性フィルムの搬送に用いた金属ロールの表面を目視により確認し、金属ロールへのステアリン酸アマイドの付着状態を以下の基準で評価した。
○：金属ロール表面にステアリン酸アマイドが付着していない。
×：金属ロール表面にステアリン酸アマイドが付着している。
【００４５】
（耐ブロッキング性）
各例の弾性フィルムの長さ１００ｍ分を、直径３ｃｍの巻き芯を用いて巻き取った後、手により繰り出し、そのときの巻き芯近傍の繰り出し性（開反性）から耐ブロッキング性を評価した。評価は以下の基準に従って行った。
○：フィルムを簡単に繰り出せる。
×：フィルムを繰り出すのに力を要する。
【００４６】
（耐穴開き性）
各例で得られた弾性フィルムを目視にて確認し、以下の基準で耐穴開き性を評価した。
○：フィルムに穴が開いていない。
×：フィルムに穴が開いている。
【００４７】
各例の弾性フィルムの組成および評価結果を表１〜３に示す。
なお、表１〜３における組成（原料の使用量）は質量部で示す。また、「（ａ１）／［樹脂成分＋（ａ２）］」は、プロピレン−エチレン共重合体（ａ１）を含む樹脂成分と無機系ブロッキング防止剤（ａ２）の合計質量に対するプロピレン−エチレン共重合体（ａ１）の割合（質量％）を意味する。また、「（ａ２）／［樹脂成分＋（ａ２）］」は、プロピレン−エチレン共重合体（ａ１）を含む樹脂成分と無機系ブロッキング防止剤（ａ２）の合計質量に対する無機系ブロッキング防止剤（ａ２）の割合（質量％）を意味する。また、「（ａ３）／［樹脂成分＋（ａ２）］」は、プロピレン−エチレン共重合体（ａ１）を含む樹脂成分と無機系ブロッキング防止剤（ａ２）の合計１００質量部に対するアマイド系ブロッキング防止剤（ａ３）の割合（質量部）を意味する。
【００４８】
【表１】
2015227409.tif 000002
【００４９】
【表２】
2015227409.tif 000003
【００５０】
【表３】
2015227409.tif 000004
【００５１】
表１〜３に示すように、プロピレン−エチレン共重合体（ａ１）、無機系ブロッキング防止剤（ａ２）およびアマイド系ブロッキング防止剤（ａ３）を特定の比率で含む実施例１〜１０の弾性フィルムは、充分な弾性と優れた耐ブロッキング性を有していた。また、実施例１〜１０では、金属ロールへのアマイド系ブロッキング防止剤（ａ３）の付着が見られず、またフィルムに穴も開かなかった。
無機系ブロッキング防止剤（ａ２）を用いなかった比較例１〜１０の弾性フィルムは、充分な耐ブロッキング性が得られなかった。
無機系ブロッキング防止剤（ａ２）およびアマイド系ブロッキング防止剤（ａ３）の少なくとも一方の割合が少ない比較例１１、１２、１６、１７、２１〜２３、２７〜２９の弾性フィルムは、充分な耐ブロッキング性が得られなかった。
アマイド系ブロッキング防止剤（ａ３）の割合が過剰な比較例４、１３、１８、２４、３０では、金属ロールへのアマイド系ブロッキング防止剤（ａ３）の付着が見られた。
プロピレン−エチレン共重合体（ａ１）の量が少ない比較例１０、１４、１９、２５、３１の弾性フィルムは、充分な弾性が得られなかった。
無機系ブロッキング防止剤（ａ２）の量が過剰な比較例１５、２０、２６、３２では、得られた弾性フィルムに穴が開いていた。
【産業上の利用可能性】
【００５２】
本発明の弾性フィルムは、失禁用品、生理用ナプキン、包帯、外科用ドレープ、締め付けバンド、帽子、スポーツ用サポーター、医療品サポーター、使い捨て紙おむつの結束部材等に好適に使用できる。